(57)【要約】      （修正有）【課題】簡便に多色の柄を持つＳＭＣ成形品を得ることができる成形品の製造方法の提供。【解決手段】樹脂をシート状に成形したシートモールディングコンパウンド１を上下の金型間に配置して熱圧成形する成形品の製造方法であって、色調が互いに異なるシートモールディングコンパウンド１を含む複数枚のシートモールディングコンパウンド１を重ねた集合体２を用意し、複数枚のシートモールディングコンパウンド１を重ねた方向が、金型によって加圧する方向に対して直交又は傾斜するように集合体２を上下の金型間に配置し、熱圧成形する、成形品の製造する方法。【選択図】図１
2018103603.tif 000002
【特許請求の範囲】
【請求項１】
樹脂をシート状に成形したシートモールディングコンパウンドを上下の金型間に配置して熱圧成形する成形品の製造方法であって、
色調が互いに異なる前記シートモールディングコンパウンドを含む複数枚の前記シートモールディングコンパウンドを重ねた集合体を用意し、
前記複数枚のシートモールディングコンパウンドを重ねた方向が、前記金型によって加圧する方向に対して直交または傾斜するように前記集合体を前記上下の金型間に配置し、熱圧成形することを特徴とする成形品の製造方法。
【請求項２】
前記集合体を複数用意し、複数の前記集合体同士を接するように並べて塊状体とし、
複数の前記集合体のそれぞれが、前記金型によって加圧する方向に対して直交または傾斜するように前記塊状体を前記上下の金型間に配置し、熱圧成形することを特徴とする請求項１に記載の成形品の製造方法。
【請求項３】
前記集合体は、前記複数枚のシートモールディングコンパウンドを重ねた厚みを有し、かつ表裏面がいずれも露出した形状であり、
少なくともいずれかの前記集合体の表裏面が、他の前記集合体の表裏面と角度を持つようにして、複数の前記集合体同士を並べて塊状体とすることを特徴とする請求項２に記載の成形品の製造方法。
【請求項４】
前記集合体は、前記複数枚のシートモールディングコンパウンドを重ねて丸めた円筒状であり、
円筒状の前記集合体同士を並べて塊状体とすることを特徴とする請求項２に記載の成形品の製造方法。
【請求項５】
色調が互いに異なる前記シートモールディングコンパウンドを含む複数枚の前記シートモールディングコンパウンドを重ねた後、この重ねた方向に切断することによって、この切断面に複数枚の前記シートモールディングコンパウンドを重ねた部分が露出する平板状の前記集合体を用意し、この露出面が前記上下の金型の成形面と向き合うように前記集合体を前記上下の金型間に配置し、熱圧成形することを特徴とする請求項１に記載の成形品の製造方法。
【請求項６】
前記複数枚のシートモールディングコンパウンドを重ねた方向が、前記金型によって加圧する方向に対して直交または傾斜するように前記集合体を前記上下の金型間に配置し、かつ前記集合体と、前記上下の金型のうち一方の金型との間に、前記複数枚のシートモールディングコンパウンドとは別途の単色のシートモールディングコンパウンドを配置し、熱圧成形することを特徴とする請求項１から５のいずれか一項に記載の成形品の製造方法。
【請求項７】
前記集合体を前記塊状体とせずに単独で配置する場合には前記集合体、または複数の前記集合体同士を並べて前記塊状体とする場合には前記塊状体を、前記上下の金型間における成形面方向においてその上面が端部に向かって下がるように段差または傾斜を設けて配置することを特徴とする請求項１から６のいずれか一項に記載の成形品の製造方法。
【発明の詳細な説明】
【技術分野】
【０００１】
本発明は、成形品の製造方法に関する。
【背景技術】
【０００２】
従来、一対の上下の金型を用いた熱圧成形による成形材料として、樹脂をシート状に成形したシートモールディングコンパウンド（以下、ＳＭＣとも言う。）が使用されている（特許文献１、２参照）。
【０００３】
ＳＭＣを成形材料に用いた従来の成形品の製造方法では、コンテナやロールから引き出された長尺のＳＭＣシートを、搬送装置で切断装置に搬送して所定の長さに切断する。この切断したＳＭＣシートを下型に複数枚積み重ね、所望の投影面積となるようにセットし、上型を降下して上下の金型で圧締し加熱加圧することにより、成形品を製造している。
【先行技術文献】
【特許文献】
【０００４】
【特許文献１】特開２０１０−７６２３１号公報
【特許文献２】特開２０１２−１１１０８４号公報
【発明の概要】
【発明が解決しようとする課題】
【０００５】
この従来の方法では、ＳＭＣシートの成形時は下型に複数枚のＳＭＣシートを水平に積み重ねるため、最表面側に配置されるＳＭＣシートの色で成形品の色が決まる。しかし、近年では、多色の柄を持つ意匠性を付与したＳＭＣ成形品も望まれている。
【０００６】
このようにＳＭＣ成形品の表面に多色の柄を出すためには、色調の異なるＳＭＣシートを何種類も用意して、その各々を小刻みに数多く切り取り、パッチワークのように下型全面に並べる方法が考えられる。
【０００７】
しかしながら、この方法ではＳＭＣシートの切断作業に相当な時間を要し、ＳＭＣシートを切断した後のロスも多く出る。更に、切断したＳＭＣシートを下型に並べるのに相当な時間を要するために、上下の金型による圧締前に樹脂の硬化反応が始まり、成形不良を起こすなど欠点が多く実用的ではない。
【０００８】
以上のような背景から、成形材料に使用するＳＭＣの準備と金型への設置に時間を要せず、簡便に多色の柄を持つＳＭＣ成形品を得ることができる方法が望まれていた。
【０００９】
本発明は、以上の通りの事情に鑑みてなされたものであり、簡便に多色の柄を持つＳＭＣ成形品を得ることができる成形品の製造方法を提供することを課題としている。
【課題を解決するための手段】
【００１０】
上記の課題を解決するために、本発明の成形品の製造方法は、樹脂をシート状に成形したシートモールディングコンパウンドを上下の金型間に配置して熱圧成形する成形品の製造方法であって、色調が互いに異なるシートモールディングコンパウンドを含む複数枚のシートモールディングコンパウンドを重ねた集合体を用意し、複数枚のシートモールディングコンパウンドを重ねた方向が、金型によって加圧する方向に対して直交または傾斜するように集合体を上下の金型間に配置し、熱圧成形することを特徴としている。
【発明の効果】
【００１１】
本発明によれば、簡便に多色の柄を持つＳＭＣ成形品を得ることができる。
【図面の簡単な説明】
【００１２】
【図１】本発明の成形品の製造方法における一実施形態を説明するための図であり、複数枚のＳＭＣを重ねた集合体同士を一体化した塊状体を下型に配置した状態を上型側から見た上面図である。
【図２】図１の実施形態によって実際に成形品を製造した例を示す写真であり、（ａ）は図１と同様に集合体を下型に配置した状態を示す上面写真、（ｂ）は熱圧成形によって得られた成形品の上面写真である。
【図３】本発明の成形品の製造方法における別の実施形態を説明するための図であり、複数枚のＳＭＣを重ねた集合体同士を一体化した塊状体を下型に配置した状態を上型側から見た上面図である。
【図４】図３の実施形態によって実際に成形品を製造した例を示す写真であり、（ａ）は図３と同様に集合体を下型に配置した状態を示す上面写真、（ｂ）は熱圧成形によって得られた成形品の上面写真である。
【図５】本発明の成形品の製造方法における別の実施形態を説明するための図であり、（ａ）は色調が互いに異なるＳＭＣを複数枚重ねた状態を示す斜視図、（ｂ）は集合体を切断する位置を説明する斜視図である。
【図６】図５の実施形態において、上下の金型間に集合体を配置した状態を示す斜視図である。
【図７】本発明の成形品の製造方法における別の実施形態を説明するための図であり、上下の金型間に集合体と、別途のＳＭＣを配置した状態を示す斜視図である。
【図８】本発明の成形品の製造方法における別の実施形態を説明するための図であり、（ａ）〜（ｅ）は上下の金型間に集合体を配置した状態を示す縦断面図である。
【発明を実施するための形態】
【００１３】
以下に、図面を参照しながら本発明の実施形態について説明する。
【００１４】
図１は、本発明の成形品の製造方法における一実施形態を説明するための図である。図１において、ＳＭＣ１は、複数枚のＳＭＣ１，１…を重ねた集合体２とされている。この集合体２は、色調が互いに異なるＳＭＣ１，１…を含む複数枚のＳＭＣを重ねたものである。そして集合体２は、複数の集合体２，２…同士を接するように並べて、集合体２，２…の全体として一体化し、塊状体３とされている。
【００１５】
図１では、この塊状体３を、熱圧成形のための上下の金型のうち下型の成形面１０に配置した状態を上型側から見た上面を示している。同図に示すように、塊状体３は、複数の集合体２，２…の各々が、上下の金型によって加圧する方向、すなわち紙面と垂直な方向に対して直交または傾斜するように下型の成形面１０に配置されている。
【００１６】
集合体２を構成するＳＭＣ１は、矩形のシート状であり、そのサイズは特に限定されるものではないが、例えば、縦横辺の長さを２〜２０ｃｍとすることができる。
【００１７】
本実施形態では、複数枚のＳＭＣ１，１…を重ねた厚みを有し、かつ表裏面がいずれも露出した形状の集合体２としている。集合体２の端面は、複数枚のＳＭＣ１，１…の積層面２ａとされている。
【００１８】
各々のＳＭＣ１，１…は、そのサイズが互いに異なっていてもよいが、概ね同一サイズとすると、複数のＳＭＣ１，１…同士を重ねて集合体２とすることが容易である。また上下の金型によって加圧する方向におけるＳＭＣ１，１…の長さを概ね揃えて重ねると、塊状体３の上面において各々のＳＭＣ１，１…の端面が揃った積層面２ａとなる。これにより、積層面２ａには、色調が互いに異なるＳＭＣ１を含む各々のＳＭＣ１，１…の端面が揃って各色調が現れる。したがって熱圧成形時には、この端面が揃った積層面２ａが上金型に接触し、加熱加圧されて溶融することで、積層面２ａの多色が成形品の外観表面に現れた多色の柄が得られやすくなる。
【００１９】
集合体２において重ねるＳＭＣ１，１…の枚数は、目的とする成形品表面の多色パターンに応じて適宜に選択することができ、特に限定されるものではないが、例えば、２〜１０枚とすることができる。勿論、各々の集合体２におけるＳＭＣ１，１…の枚数が互いに異なるようにしてもよい。
【００２０】
集合体２は、色調が互いに異なるＳＭＣ１，１…を含む複数枚のＳＭＣを重ねたものであり、目的とする成形品表面の多色パターンに応じて、例えば、２〜５種類の色調のＳＭＣ１，１…を用いることができる。
【００２１】
各色調のＳＭＣ１は、青、黒、白等の単一色であってもよく、あるいは１枚のＳＭＣ１に複数色が混在しているものであってもよく、多色の柄を持つ成形品を得る点から、全体的な外観の色調として互いに異なるＳＭＣ１，１…を用いればよい。
【００２２】
複数の集合体２，２…は、各色調のＳＭＣ１のうち、ある１種類の色調のＳＭＣ１が多いＳＭＣ１，１…を含む集合体２と、他の種類の色調のＳＭＣ１が多いＳＭＣ１，１…を含む集合体２を含んでいてもよい。このように、単一の集合体２における各々のＳＭＣ１，１…の色調や、各々の集合体２におけるＳＭＣ１，１…の色調の度合いを適宜選択することで、様々な多色パターンのＳＭＣ成形品を得ることができる。
【００２３】
本実施形態では、複数の集合体２，２…のそれぞれが、金型によって加圧する方向、すなわち紙面と垂直な方向に対して直交または傾斜するように、塊状体３を下型の成形面１０に配置している。ここで「直交または傾斜」とは、下型の成形面１０を上面から垂直に見たときに、集合体２の積層面２ａが視認できることをいう。「直交または傾斜」の態様は、特に限定されるものではないが、意匠性のある多色の柄を持つ成形品が得られやすい点から、金型によって加圧する方向に対して概ね積層面２ａが４５°を超えること、更には９０°に近いことが好ましい。
【００２４】
本実施形態では、集合体２を複数用意し、複数の集合体２，２…同士を接するように並べて塊状体３としている。
【００２５】
また、少なくともいずれかの集合体２の表裏面が、他の集合体２の表裏面と角度を持つようにして、複数の集合体２，２…同士を並べて塊状体３としている。例えば、ある集合体２の積層面２ａと、他の集合体２の片面とを接触させることで、これらの表裏面同士が角度を持つようにする。または、ある集合体２を反るように曲げることで、その曲げた部分が他の隣接する集合体２の表裏面の一部と角度を持つようにする。あるいは、これらの手法を適宜組み合わせたり、２枚の集合体２，２同士の端面をずらして接触させることを組み合わせたりすることによって、複数の集合体２，２…同士を並べることができる。
【００２６】
このようにして下型の成形面１０に配置された塊状体３を、上下の金型で加熱加圧することにより熱圧成形し、目的とする成形体を製造する。
【００２７】
ＳＭＣ１は、樹脂をシート状に成形したものであり、樹脂としては、例えば、熱硬化性樹脂を用いることができる。熱硬化性樹脂としては、例えば、不飽和ポリエステル樹脂、ビニルエステル樹脂、アクリル樹脂、エポキシ樹脂等が挙げられる。その他に、ＳＭＣ１は、例えば、ガラス繊維等の強化繊維を含んでいてもよい。強化繊維としては、例えば、ガラス繊維を使用することができる。ガラス繊維としては、例えば、チョップドストランド等の一般的な樹脂成形用の強化繊維を使用することができる。その他、強化繊維としては、ガラス繊維の代替物として、炭素繊維、ビニロン繊維、アラミド繊維、ポリエステル繊維等を使用してもよい。またＳＭＣ１には、必要に応じて、硬化剤、重合禁止剤、重合性単量体、低収縮剤、無機充填剤、内部離型剤、着色剤、増粘剤等が配合される。
【００２８】
塊状体３を下型の成形面１０に配置した後、上型および下型を、これらの成形面を対向させて上下方向に相対移動させ、上下の金型間を加熱加圧して溶融させ、塊状体３を成形面の全面に流動させながら成形を行う。成形圧力、金型温度、金型締切速度等の成形条件は、ＳＭＣ１の樹脂特性や、成形品の厚み等に応じて、成形品の不良率を低減すること等を考慮して適宜に調整される。熱硬化性樹脂として不飽和ポリエステル樹脂を用いる場合、特に限定されるものではないが、成形圧力は、例えば３〜１０ＭＰａ、金型温度は、例えば１２５〜１５０℃の範囲内にすることができる。
【００２９】
このように成形することで、塊状体３の集合体２における多色の積層面２ａが上型に接触し、加熱加圧されて溶融し流動する。すると、積層面２ａにおいて色調が互いに異なるＳＭＣ１，１…の各色調が完全には混合均一化されずに、各色が流れ、かつぼやけて混在した外観の成形品となる。これにより、意匠性のある多色の柄を表面に持つ成形品が得られる。
【００３０】
図２は、図１の実施形態によって実際に成形品を製造した例を示す写真であり、（ａ）は図１と同様に集合体２を下型に配置した状態を示す上面写真、（ｂ）は熱圧成形によって得られた成形品の上面写真である。この例では、ＳＭＣ１として青、黒、白をそれぞれ基調とする、色調が互いに異なるものを使用した。図２（ｂ）に示すように、色調が互いに異なるＳＭＣ１が溶融し流れて混在し、界面付近等の一部が混色となっている外観の成形品を簡便に得ることができた。
【００３１】
この成形品による最終製品は、キッチンカウンター、洗面カウンター、壁パネル、浴槽、浴室床パネル等に使用される各種形状の部材として用いることができる。
【００３２】
以上に説明した本実施形態の成形品の製造方法によれば、樹脂をシート状に成形したＳＭＣ１を上下の金型間に配置して熱圧成形するに際して、色調が互いに異なるＳＭＣ１を含む複数枚のＳＭＣ１，１…を重ねた集合体２を用意する。そして複数枚のＳＭＣ１，１…を重ねた方向が、金型によって加圧する方向に対して直交または傾斜するように集合体を上下の金型間に配置し、熱圧成形する。
【００３３】
したがって、成形品の外観表面となる上面には、集合体２の積層面２ａが現れ、色調が互いに異なるＳＭＣ１を含む複数枚のＳＭＣ１，１…を重ねた集合体２の各色調が積層面２ａとして現れることになる。そして熱圧成形時には、この積層面２ａが上型に接触し、加熱加圧されて溶融することで、積層面２ａの多色が成形品の外観表面に現れた多色の柄が得られる。そして集合体２は、ＳＭＣ１，１…の端面からなる積層面２ａで多色を具現することから、ＳＭＣ１は、その母材となるＳＭＣシートから小刻みに数多くを切り取ることを要しない。すなわち、パッチワークのように下型全面に並べる方法に比べて大きなサイズを持つ形状に切り取ることができ、ＳＭＣシートの切断作業に相当な時間を要することがなく、更にＳＭＣシートを切断した後のロスも少ない。また集合体２はＳＭＣ１，１…を重ねるだけで作製することができ、この集合体２を下型の成形面１０の一部に塊状に設置すればよい。そのため、作業の煩雑さが少なく、設置作業時間の増加や、それによって上下の金型による圧締前に樹脂の硬化反応が始まり成形不良を起こすことを抑制できる。したがって、簡便に多色の柄を持つＳＭＣ成形品を得ることができる。
【００３４】
また本実施形態の成形品の製造方法によれば、集合体２を複数用意し、複数の集合体２，２…同士を並べて塊状体３とする。そして複数の集合体２，２…のそれぞれが、金型によって加圧する方向に対して直交または傾斜するように塊状体３を上下の金型間に配置し、熱圧成形する。
【００３５】
したがって、複数の集合体２，２…の積層面２ａ，２ａ…を、目的とする成形品表面の多色パターンに応じて配置することができ、各種の多色パターンの柄を得ることができる。また、集合体２を纏めて並べ一体化し、下型の成形面１０の一部に塊状に設置すればよい。そのため、作業の煩雑さが少なく、設置作業時間の増加や、それによって上下の金型による圧締前に樹脂の硬化反応が始まり成形不良を起こすことを抑制できる。したがって、簡便に多色の柄を持つＳＭＣ成形品を得ることができる。
【００３６】
また本実施形態の成形品の製造方法によれば、集合体２は、複数枚のＳＭＣ１，１…を重ねた厚みを有し、かつ表裏面がいずれも露出した形状である。そして少なくともいずれかの集合体２の表裏面が、他の集合体２の表裏面と角度を持つようにして、複数の集合体２，２…同士を並べて塊状体３とする。
【００３７】
したがって、複数の集合体２，２…を並べて配置するのが容易で、目的とする成形品表面の多色パターンに応じた複数の集合体２，２…の配置の自由度も高い。
【００３８】
図３は、本発明の成形品の製造方法における別の実施形態を説明するための図である。なお、図１の実施形態と同様の構成要素には同一の符号を付してその詳細な説明を省略する。
【００３９】
本実施形態では、ＳＭＣ１は、複数枚のＳＭＣ１，１…を重ねて丸めた円筒状の集合体２とされている。この円筒状の集合体２は、色調が互いに異なるＳＭＣ１，１…を含む複数枚のＳＭＣを重ねて丸めたものである。
【００４０】
そして円筒状の集合体２は、複数の円筒状の集合体２，２…同士を並べて、円筒状の集合体２，２…の全体として一体化し、塊状体３とされている。
【００４１】
塊状体３は、複数の円筒状の集合体２，２…の各々が、上下の金型によって加圧する方向、すなわち紙面と垂直な方向に対して直交または傾斜するように下型の成形面１０に配置されている。
【００４２】
塊状体３を下型の成形面１０に配置した後、上型および下型を、これらの成形面を対向させて上下方向に相対移動させ、上下の金型間を加熱加圧して溶融させ、塊状体３を成形面の全面に流動させながら成形を行う。
【００４３】
このように成形することで、塊状体３の集合体２における多色の積層面２ａが上型に接触し、加熱加圧されて溶融し流動する。すると、積層面２ａにおいて色調が互いに異なるＳＭＣ１，１…の各色調が完全には混合均一化されずに、各色が流れ、かつぼやけて混在した外観の成形品となる。これにより、意匠性のある多色の柄を表面に持つ成形品が得られる。
【００４４】
図４は、図３の実施形態によって実際に成形品を製造した例を示す写真であり、（ａ）は図３と同様に円筒状の集合体２を下型に配置した状態を示す上面写真、（ｂ）は熱圧成形によって得られた成形品の上面写真である。この例では、ＳＭＣ１として青、黒、白をそれぞれ基調とする、色調が互いに異なるものを使用した。図３（ｂ）に示すように、色調が互いに異なるＳＭＣ１が溶融し流れて混在し、界面付近等の一部が混色となっている外観の成形品を簡便に得ることができた。
【００４５】
以上に説明した本実施形態の成形品の製造方法によれば、集合体２は、複数枚のＳＭＣ１，１…を重ねて丸めた円筒状であり、円筒状の集合体２同士を並べて塊状体３とする。
【００４６】
したがって、複数の集合体２，２…をほぼ隙間なく配置するのが容易で、目的とする成形品表面の多色パターンに応じた複数の集合体２，２…の配置の自由度も高い。
【００４７】
図５、図６は、本発明の成形品の製造方法における別の実施形態を説明するための図である。なお、図１の実施形態と同様の構成要素には同一の符号を付してその詳細な説明を省略する。
【００４８】
本実施形態では、次のようにして集合体２を用意する。図５（ａ）に示すように、色調が互いに異なるＳＭＣ１を含む複数枚のＳＭＣ１，１…を重ねる。ここで、重ねるＳＭＣ１，１…の枚数については、この重ねた方向が集合体２の平板面となるので、面として切断できるように多数枚で厚く重ねる。その後、この重ねた方向に、所定の幅で複数箇所切断する。図５（ｂ）では、所定の幅を持つように位置Ａと位置Ｂで切断することによって、この切断面が表裏面（図６の積層面２ａ）となる平板状の集合体２を用意する例を示している。
【００４９】
この平板状の集合体２は、図６に示すように、上型２０ｂと下型２０ａとを備えた上下の金型２０の成形面１０と切断して露出した面が向き合うように、上下の金型２０間に回転させて配置し、その後熱圧成形する。
【００５０】
以上のように本実施形態の成形品の製造方法では、色調が互いに異なるＳＭＣ１を含む複数枚のＳＭＣ１，１…を重ねた後、この重ねた方向に切断することによって、この切断面に複数枚のＳＭＣ１，１…を重ねた部分が露出する平板状の集合体２を用意する。そしてこの露出面が上下の金型２０の成形面１０と向き合うように集合体２を上下の金型２０間に配置し、熱圧成形する。したがって、成形品の外観表面となる面には、集合体２の積層面２ａが現れ、色調が互いに異なるＳＭＣ１を含む複数枚のＳＭＣ１，１…を重ねた集合体２の各色調が積層面２ａとして現れることになる。そして熱圧成形時には、この積層面２ａが成形面１０に接触し、加熱加圧されて溶融することで、積層面２ａの多色が成形品の外観表面に現れた多色の柄が得られる。そして集合体２は、ＳＭＣ１，１…の端面からなる積層面２ａで多色を具現することから、ＳＭＣ１は、その母材となるＳＭＣシートから小刻みに数多くを切り取ることを要しない。すなわち、パッチワークのように下型２０ａ全面に並べる方法に比べて大きなサイズを持つ形状に切り取ることができ、ＳＭＣシートの切断作業に相当な時間を要することがなく、更にＳＭＣシートを切断した後のロスも少ない。また集合体２はＳＭＣ１，１…を重ね、所定の幅で複数回切断するだけで作製することができ、この平板状の集合体２を下型２０ａの成形面１０に設置すればよい。そのため、複数の集合体２を容易に準備することができる。したがって、簡便に多色の柄を持つＳＭＣ成形品を得ることができる。
【００５１】
図７は、本発明の成形品の製造方法における別の実施形態を説明するための図である。なお、図１の実施形態と同様の構成要素には同一の符号を付してその詳細な説明を省略する。
【００５２】
本実施形態では、図５と同様の方法で平板状の集合体２を用意した後、集合体２を下型２０ａに配置し、意匠面である積層面２ａの下面とは反対側の上面に、ＳＭＣ１，１…とは別途の単色のＳＭＣ４を配置し、熱圧成形する。このＳＭＣ４は、ＳＭＣ１，１…よりも安価で、意匠面に出ない側、すなわち製品裏面側に位置し、ＳＭＣ成形品全体としての厚みを補充し、強度や耐熱性等を高める。
【００５３】
なお、集合体２の設置態様は図５の方法に限定されるものではなく、図１や図３の方法であってもよい。すなわち複数枚のＳＭＣ１，１…を重ねた方向が、上下の金型２０によって加圧する方向に対して直交または傾斜するように集合体２を配置すればよい。
【００５４】
以上のように本実施形態の成形品の製造方法によれば、複数枚のＳＭＣ１を重ねた方向が、金型１０によって加圧する方向に対して直交または傾斜するように集合体２を上下の金型２０間に配置する。そして集合体２と、上下の金型２０（２０ａ，２０ｂ）のうち一方の金型２０ｂとの間に、複数枚のＳＭＣ１，１…とは別途の単色のＳＭＣ４を配置し、熱圧成形する。したがって、安価なＳＭＣ４によって、意匠面には影響を及ぼさずにＳＭＣ成形品全体としての厚みを補充することができる。
【００５５】
図８は、本発明の成形品の製造方法における別の実施形態を説明するための図である。なお、以上の実施形態と同様の構成要素には同一の符号を付してその詳細な説明を省略する。
【００５６】
本実施形態では、集合体２または塊状体３を、上下の金型２０間における成形面１０の方向においてその上面が端部に向かって下がるように段差または傾斜を設けて配置する。ここで、集合体２を塊状体３とせずに単独で配置する場合には集合体２、複数の集合体２，２…同士を並べて塊状体３とする場合には塊状体３を対象としている。図８（ａ）〜（ｅ）では、図６や図７に示すような集合体２を例として示している。
【００５７】
図８（ａ）では、集合体２を、成形面１０の方向においてその上面が中央部から両端部に向かって下がるように段差を設けて配置している。段差は複数枚のＳＭＣ１，１…の積層面２ａ（上面）において、ＳＭＣ１の長さの違いによって形成している。図８（ｄ）では、集合体２を、成形面１０の方向においてその上面が中央部から片側端部に向かって下がるように段差を設けて配置している。
【００５８】
図８（ｂ）では、集合体２を、成形面１０の方向においてその上面が中央部から両端部に向かって下がるように傾斜を設けて配置している。傾斜は図５、図６と同様に、ＳＭＣ１，１…を重ねた方向に所定の幅で切断することで形成している。
【００５９】
図８（ｃ）では、図７と同様に、ＳＭＣ１，１…とは別途の単色のＳＭＣ４を意匠面に出ない側、すなわち製品裏面側に配置している。ＳＭＣ４に段差を設けることで、集合体２を、成形面１０の方向においてその上面が中央部から両端部に向かって下がるように段差を設けて配置している。図８（ｅ）では、ブロック状のＳＭＣ４に横へ隣接して、集合体２を、成形面１０の方向においてその上面が中央部から片側端部に向かって下がるように段差を設けて配置している。
【００６０】
以上のような本実施形態の成形品の製造方法によれば、集合体２または塊状体３を、上下の金型２０間における成形面１０の方向においてその上面が端部に向かって下がるように段差または傾斜を設けて配置している。これにより、熱圧成形時には、集合体２内のＳＭＣ１とＳＭＣ１の間に残ったエアーや、塊状体３の集合体２と集合体２の間の隙間の部分に溜まるエアーが、樹脂の流れに乗って成形品の端部へ抜けやすくなる。すなわち、熱圧成形時において集合体２または塊状体３の上面が成形面１０に接した後、端部に向かって下がる段差または傾斜は徐々に押し潰されて平坦化していく。このとき、端部に向かって下がる段差または傾斜によって、上下の金型２０の端部方向に樹脂が流動し、エアーが外側へ押し出されやすくなる。したがって、製品内に気泡が残るエアー噛みを抑制できる。
【００６１】
以上に、実施形態に基づき本発明を説明したが、本発明はこの実施形態に限定されることはなく、その要旨を逸脱しない範囲内において各種の変更が可能である。
【符号の説明】
【００６２】
１      シートモールディングコンパウンド（ＳＭＣ）
２      集合体
３      塊状体
４      シートモールディングコンパウンド（ＳＭＣ）
１０    成形面
２０    上下の金型 
【図１】
2018103603.tif 000003
【図２】
2018103603.tif 000004
【図３】
2018103603.tif 000005
【図４】
2018103603.tif 000006
【図５】
2018103603.tif 000007
【図６】
2018103603.tif 000008
【図７】
2018103603.tif 000009
【図８】
2018103603.tif 000010